(57)【特許請求の範囲】
【請求項１】
ＹをＹ２Ｏ３換算で９９．９質量％以上含むＹ２Ｏ３質焼結体からなり、該Ｙ２Ｏ３質焼結体中にＳｉ、Ｆｅ、Ａｌ、ＡＥ（ＡＥは周期律表第２族元素）の金属元素（以下、これらの金属元素を併せて「金属元素Ｍ」とする。）のいずれも含み、前記Ｙ２Ｏ３質焼結体の深部における金属元素Ｍのそれぞれの含有量に対し、表面及びその近傍における金属元素Ｍのそれぞれの含有量の比がいずれも０．２〜３であり、前記Ｙ２Ｏ３質焼結体の表面の平均結晶粒径（０．５μｍ以下の結晶を除く。以下、同じ。）と深部の平均結晶粒径の差が１５μｍ以下であることを特徴とする耐食性部材。
【請求項２】
前記Ｙ２Ｏ３質焼結体中に含まれるＳｉ、Ｆｅ、Ａｌ、ＡＥは、質量基準で、ＳｉがＳｉＯ２換算で３００ｐｐｍ以下、ＦｅがＦｅ２Ｏ３換算で５０ｐｐｍ以下、ＡｌがＡｌ２Ｏ３換算で１００ｐｐｍ以下、ＡＥがＡＥＯ換算で３５０ｐｐｍ以下であることを特徴とする請求項１に記載の耐食性部材。
【請求項３】
前記Ｙ２Ｏ３質焼結体中に含まれる炭素の含有量が１００質量ｐｐｍ以下であることを特徴とする請求項１又は２に記載の耐食性部材。
【請求項４】
前記Ｙ２Ｏ３質焼結体の気孔率が５％以下であることを特徴とする請求項１〜３のいずれかに記載の耐食性部材。
【請求項５】
前記Ｙ２Ｏ３質焼結体の密度が４．８ｇ／ｃｍ３以上であることを特徴とする請求項１〜４のいずれかに記載の耐食性部材。
【請求項６】
９９．９質量％以上のＹ２Ｏ３と、ＳｉＯ２、Ｆｅ２Ｏ３、Ａｌ２Ｏ３、ＡＥＯのいずれも含み、その含有量は質量基準で、ＳｉＯ２が２５０ｐｐｍ以下、Ｆｅ２Ｏ３が４０ｐｐｍ以下、Ａｌ２Ｏ３が５０ｐｐｍ以下、ＡＥＯが２５０ｐｐｍ以下である出発原料を用いて、平均粒径が１μｍ以下となるまで粉砕する粉末準備工程と、該粉末を用いて成形する成形工程と、該成形体を２０℃／時間以下の昇温速度で昇温後、１５００〜２０００℃で焼成する焼成工程とを有することを特徴とする請求項１に記載の耐食性部材の製造方法。
【請求項７】
ハロゲン元素が含まれた腐食性ガス又はそのプラズマに接触する雰囲気中で請求項１〜５のいずれかに記載の耐食性部材を用いたことを特徴とする半導体・液晶製造装置用部材。
【発明の詳細な説明】
【技術分野】
【０００１】
本発明はＹ２Ｏ３質焼結体、耐食性部材およびその製造方法並びに半導体・液晶製造装置用部材に関する。特に、本発明のＹ２Ｏ３質焼結体又は耐食性部材は、半導体・液晶製造装置に用いる腐食性ガスまたはそのプラズマに対する高い耐食性が求められる部材、例えば、チャンバー、マイクロ波導入窓、シャワーヘッド、フォーカスリング、シールドリング等に用いると好適なものである。
【背景技術】
【０００２】
近年、例えば、半導体・液晶製造の際のエッチングや成膜などの各工程において、プラズマを利用して被処理物への処理を施す技術が盛んに使用されている。この工程には、反応性の高いフッ素系、塩素系等のハロゲン元素を含む腐食性ガスが多用されている。従って、半導体・液晶製造装置に用いられる腐食性ガスやそのプラズマに接触する部材には高い耐食性が要求されている。
【０００３】
このような耐食性部材には、従来から石英ガラスやステンレス、アルミニウム等の耐食性金属が利用されていた。
【０００４】
また、金属以外にも耐食性部材としてセラミックスが用いられ、例えば、アルミナ焼結体、窒化アルミニウム焼結体やこれらセラミックス焼結体に炭化珪素等のセラミックを被覆したものが使用されていた。
【０００５】
更に、最近では、上述のセラミックスから成る耐食性部材に代わり、イットリウム・アルミニウム・ガーネット（ＹＡＧ）焼結体やＹ２Ｏ３質焼結体が耐食性の優れる材料として注目されてきている。
【０００６】
特に、Ｙ２Ｏ３質焼結体は、次のような理由で耐食性に優れたものとされている。即ち、ハロゲン元素を含む腐食性ガス、例えばフッ素系ガスがＹ２Ｏ３質焼結体中のＹ２Ｏ３と反応すると、主にＹＦ３を生成し、例えば塩素系ガスとＹ２Ｏ３が反応すると主にＹＣｌ３を生成する。これらの反応生成物の融点（ＹＦ３：１１５２℃、ＹＣｌ３：６８０℃）は、従来から用いられていた石英や酸化アルミニウム焼結体との反応により生成される反応生成物の融点（フッ素系ガスの場合はＳｉＦ４：−９０℃やＡｌＦ３：１０４０℃、塩素系ガスの場合はＳｉＣｌ４：−７０℃やＡｌＣｌ３：１７８℃）より高い。このように、反応生成物（ＹＦ３、ＹＣｌ３）の融点が高いため、Ｙ２Ｏ３質焼結体は腐食性ガスのプラズマに高温で曝されたとしても腐食されにくくなる。
【０００７】
ところで、Ｙ２Ｏ３質焼結体をハロゲン元素が含まれた腐食性ガスやそのプラズマに接触する部材に適用した技術が特許文献１〜８に開示されている。
【０００８】
特許文献１（日本特許公開公報２００１−１３９３６５号）には、希土類酸化物を含み、熱伝導率が４０Ｗ／ｍ・Ｋ以下、室温から５００℃での全放射率が８０％以下のセラミックス焼結体を用いることが記載されている。
【０００９】
特許文献２（日本特許公開公報２００１−１７９０８０号）には相対密度９４％以上、純度９９．５％以上のＹ２Ｏ３で構成される低金属汚染の基板処理用部材が記載されている。
【００１０】
特許文献３（日本特許公開公報２００１−１８１０２４号）にはＹ２Ｏ３を３０重量％以上含み、気孔率が３％を超え８％以下であるセラミックス部材が記載されている。
【００１１】
特許文献４（日本特許公開公報２００２−６８８３８号）には少なくとも表面領域がＹ２Ｏ３焼結体であることを特徴とする耐プラズマ性部材が記載されている。
【００１２】
特許文献５（日本特許公開公報２００２−２５５６４７号）には金属微量成分の含有量が、重量基準で、Ｓｉ：２００ｐｐｍ以下、Ａｌ：１００ｐｐｍ以下、Ｎａ、Ｋ、Ｔｉ、Ｃｒ、Ｆｅ、Ｎｉの総量：２００ｐｐｍ以下であるＹ２Ｏ３焼結体が記載されている。
【００１３】
特許文献６（日本特許公開公報２００３−５５０５０号）には、金属微量成分量が質量基準でＳｉ：４００ｐｐｍ以下、Ａｌ：２００ｐｐｍ以下であり、平均粒径が２００μｍ以下、気孔率が５％以下であるＹ２Ｏ３焼結体が記載されている。
【００１４】
特許文献７（日本特許公開公報２００１―１８１０４２号）には、相対密度が９６％以上のＹ２Ｏ３からなるＹ２Ｏ３焼結体が記載されている。
【００１５】
特許文献８（日本特許公開公報５−３３０９１１号）にはＹ２Ｏ３に酸化チタン等を添加してなるＹ２Ｏ３基材が示されている。
【先行技術文献】
【特許文献】
【００１６】
【特許文献１】
日本特許公開公報２００１−１３９３６５号
【特許文献２】
日本特許公開公報２００１−１７９０８０号
【特許文献３】
日本特許公開公報２００１−１８１０２４号
【特許文献４】
日本特許公開公報２００２−６８８３８号
【特許文献５】
日本特許公開公報２００２−２５５６４７号
【特許文献６】
日本特許公開公報２００３−５５０５０号
【特許文献７】
日本特許公開公報２００１―１８１０４２号
【特許文献８】
日本特許公開公報５−３３０９１１号
【発明の概要】
【発明が解決しようとする課題】
【００１７】
一般的にＹ２Ｏ３質焼結体は難焼結材料であるために、大気雰囲気下では略１５００℃よりも高い温度で焼成して緻密化する必要があった（例えば、特許文献４、８に開示）。ところが、焼成温度が高温の場合、焼結性を向上させるために平均結晶粒径が１μｍ以下の微小粉末を用いたり、昇温時間を早くしたり、成形体を載置するための焼成用治具の融点が低いものを用いたりする場合には、焼成の際に表面側から焼結が急激に進み、焼結体の表面と深部とで結晶粒径の差が生じることがあった。
【課題を解決するための手段】
【００１８】
本発明者が鋭意検討の結果、上述のような焼結体の表面と深部との結晶粒径差が燒結体の腐食や焼結体からのパーティクル発生に強く関係していることを見出した。即ち、焼結体の表面と深部との結晶粒径差がある場合に、焼結体の内部応力が大きくなって機械的強度の低下が生じ、次のような問題が生じることがわかった。例えば、通常の雰囲気中で使用する場合に問題はないものの、腐食性ガス、特にハロゲン元素を含む腐食性ガスやそのプラズマ中で使用すると、表面が腐食されて亀裂が発生し、焼結体の内部応力がこの亀裂に作用して焼結体が割れたり、クラックが入ったりして機械的強度が低下する。
【００１９】
本発明者が行った多くの実験および理論的考察によれば、結晶粒径差によって問題が発生する理由は次のように推定される。即ち、焼結体の表面と深部とで平均結晶粒径が大きく異なる場合、ハロゲン元素を含む腐食性ガスやそのプラズマ中で使用すると、焼結体表面の腐食や焼結体内の熱勾配によって、表面およびその近傍にある結晶と深部の結晶との間に大きな応力テンソル（ｓｔｒｅｓｓ  ｔｅｎｓｏｒ）が発生し、この応力テンソルによって焼結体中に大きな内部応力が発生する。内部応力が大きくなると結晶の格子歪が大きくなって格子欠陥（Ｙ２Ｏ３質焼結体中の結晶の結晶格子を構成するＹ、Ｏの欠損や、Ｙ、Ｏの配列の乱れなどをいう）が増加するため、格子欠陥に位置したり隣接したりする原子が電気的、結晶構造的に不安定となり、結晶粒子間の結び付きが弱まる。このような結晶粒子間の結びつきの弱まった結晶は、腐食されて表面に亀裂が生じ易くなり、外部からの応力に対して脆くなる（機械的強度が低下する）と考えられる。
【００２０】
ところで、特許文献５〜７に示すように、従来から、残部の金属元素を抑制したＹ２Ｏ３質焼結体は、耐食性を向上させ、パーティクル等の発生を抑えるのに有効であるとされている。
【００２１】
しかしながら、近年、半導体チップ、液晶パネルの小型化、回路等の細密度化に対応して、半導体製造装置や液晶製造装置のエッチングや成膜工程で腐食やパーティクル等の発生を抑制できる耐食性の高い部材への要求が強くなっている。このため、従来の耐食性部材の耐食性レベルでは対応ができなくなってきた。
【００２２】
特に、上述したように、焼結体の表面と深部とに結晶粒径差があると、単純に焼結体の残部の金属元素量を低くしても、現在要求されるような高いレベルの耐食性、例えばハロゲン元素を含む腐食性ガスプラズマに数万時間曝された後でもエッチングレートが増加しないレベルや、半導体チップ上の配線パタンが数十ｎｍの半導体に用いてもパーティクルの量が問題ないレベルの耐食性を備えることは難しいことがわかった。この理由は以下のように考えられる。即ち、上述したように、焼結体の表面と深部とに平均結晶粒径の差があると、内部応力が向上して格子欠陥が増大する。格子欠陥の増大は、結晶格子を構成する原子の電気的、結晶構造的不安定につながる。特に格子欠陥に位置する原子は、ハロゲン元素を含む腐食性ガスやそのプラズマに接触すると、容易にハロゲン元素と反応してハロゲン元素化合物となる。格子欠陥に位置する原子の腐食反応によって生成したハロゲン化合物は、焼結体表面に粒子を形成したり、粒子を形成して焼結体の外に放出されたり、ハロゲンガスプラズマによって焼結体の表面近傍からエッチングされる。このため、格子欠陥に位置する原子に隣接する原子も、電気的、結晶構造的に安定性を保つことが困難となる。その結果、この隣接する原子にも同様な現象が連鎖的に起こり、ハロゲン元素化合物の生成による腐食又はエッチングが進行すると考えられる。このように連鎖的に腐食やエッチング進行するため、金属元素量を少なくした場合でも、エッチングレートやパーティクルの量を十分に低くすることができなかったと考えられる。
【００２３】
なお、特許文献８のように酸化チタンをＹ２Ｏ３質焼結体に添加すると、低温焼成が可能となり製造コストを低減できるものの、Ｙ２Ｏ３以外の結晶相が多くなり、耐食性が悪くなるという問題点を有していた。
【００２４】
また、上述のような燒結体表面と深部の結晶粒径差は、外観の色むらにも関係していた。即ち、光を焼結体に照射した場合、各結晶粒子の個々の界面で光の吸収および反射が起こるが、この吸収の係数、反射の角度又は反射率は、結晶粒径の違いによって大きく変化しているものと考えられる。従って、一般的なＹ２Ｏ３質焼結体は例えば白色を呈するが、焼結体の表面と深部の平均結晶粒径の差が大きく異なったＹ２Ｏ３質焼結体では、焼結体の表面と深部の各結晶粒子の界面で反射、吸収が異なることから部分的に黄色になったり、灰色に見えたりする。この現象は、焼結体の切断面を研磨等により加工してこの加工面を目視で観察すると、加工面に表面と深部とで色むらがあるところから理解できる。
【００２５】
本発明は、上述した種々の知見に基づいて為されたものであり、ハロゲン元素を含む耐食性ガスやそのプラズマの雰囲気中でも優れた耐食性と高い機械的強度を維持し、外観上の色むらを低減したＹ２Ｏ３質焼結体、耐食性部材及びその製造方法並びに半導体・液晶製造装置用部材を提供することを目的とする。
【００２６】
（その解決方法）
本発明者は、上記知見に基づいて鋭意検討した結果、Ｙ２Ｏ３質焼結体の表面と深部の平均結晶粒径の差を１５μｍ以下に小さく制御すると、ハロゲン元素を含む耐食性ガスやそのプラズマの雰囲気中で使用しても良好な耐食性を維持しつつ、機械的強度の低下を抑え、併せて外観上の色むらを低減した耐食性部材を提供できることを見出し、本発明に至った。
【００２７】
即ち、本件発明は、ＹをＹ２Ｏ３換算で９９．９質量％以上含むＹ２Ｏ３質焼結体からなり、該Ｙ２Ｏ３質焼結体中にＳｉ、Ｆｅ、Ａｌ、ＡＥ（ＡＥは周期律表第２族元素）の金属元素（以下、これらの金属元素を併せて「金属元素Ｍ」とする。）のいずれも含み、前記Ｙ２Ｏ３質焼結体の深部における金属元素Ｍのそれぞれの含有量に対し、表面及びその近傍における金属元素Ｍのそれぞれの含有量の比がいずれも０．２〜３であり、前記Ｙ２Ｏ３質焼結体の表面の平均結晶粒径（０．５μｍ以下の結晶を除く。以下、同じ。）と深部の平均結晶粒径の差が１５μｍ以下であることを特徴とする耐食性部材を提供する。
【００２９】
前記Ｙ２Ｏ３質焼結体中に含まれるＳｉ、Ｆｅ、Ａｌ、ＡＥは、質量基準で、ＳｉがＳｉＯ２換算で３００ｐｐｍ以下、ＦｅがＦｅ２Ｏ３換算で５０ｐｐｍ以下、ＡｌがＡｌ２Ｏ３換算で１００ｐｐｍ以下、ＡＥがＡＥＯ換算で３５０ｐｐｍ以下である耐食性部材を提供する。
【００３１】
Ｙ２Ｏ３質焼結体の１０ＭＨｚ〜５ＧＨｚにおける誘電正接が２×１０−３以下とする耐食性部材を提供する。
【００３２】
Ｙ２Ｏ３質焼結体中に含まれる炭素の含有量が１００質量ｐｐｍ以下にするとよい。さらに、Ｙ２Ｏ３質焼結体の気孔率が５％以下の耐食性部材を提供する。
【００３３】
Ｙ２Ｏ３質焼結体の密度が４．８ｇ／ｃｍ３以上である耐食性部材を提供する。
【００３４】
また、本発明では、以下の耐食性部材の製造方法を提供する。
即ち  ９９．９質量％以上のＹ２Ｏ３と、ＳｉＯ２、Ｆｅ２Ｏ３、Ａｌ２Ｏ３、ＡＥＯのいずれも含み、その含有量は質量基準で、ＳｉＯ２が２５０ｐｐｍ以下、Ｆｅ２Ｏ３が４０ｐｐｍ以下、Ａｌ２Ｏ３が５０ｐｐｍ以下、ＡＥＯが２５０ｐｐｍ以下である出発原料を用いて、平均粒径が１μｍ以下となるまで粉砕する粉末準備工程と、該粉末を用いて成形する成形工程と、該成形体を２０℃／時間以下の昇温速度で昇温後、１５００〜２０００℃で焼成する焼成工程とを有する製造方法を提供する。
【００３５】
上記成形体を融点が２０００℃を超える焼成用治具に載置することが好ましい。
【００３６】
粉末中にＳｉＯ２、Ｆｅ２Ｏ３、Ａｌ２Ｏ３、ＡＥＯのいずれも含み、その含有量を質量基準で、ＳｉＯ２を２５０ｐｐｍ以下、Ｆｅ２Ｏ３を４０ｐｐｍ以下、Ａｌ２Ｏ３を５０ｐｐｍ以下、ＡＥＯを２５０ｐｐｍ以下とする。
【００３７】
さらに、ハロゲン元素が含まれた腐食性ガス又はそのプラズマに接触する雰囲気中で上述の耐食性部材を用いることが好ましい。
【発明の効果】
【００３８】
Ｙ２Ｏ３質焼結体の表面と深部との平均結晶粒径の差を１５μｍ以下と小さくした場合、表面およびその近傍にある結晶と深部の結晶との間に働く応力テンソルを小さくすることができ、Ｙ２Ｏ３質焼結体中の内部応力を抑えることができる。従って、結晶の格子欠陥の増加を抑えることができ、Ｙ２Ｏ３結晶を構成する結晶格子の原子を電気的、結晶構造的に安定させることができる。これにより、結晶粒子間の結び付きを維持させて、外部からの応力に対する機械的強度が低下するのを抑え、割れやクラック発生を防止できる。
【００３９】
また、上述のように本発明の耐食性部材は、Ｙ２Ｏ３質焼結体中の内部応力の増加を抑え、格子欠陥の増加を抑制しているので、電気的、結晶構造的に安定となり、これによってパーティクルの発生やエッチングの進行を抑えることができ、耐食性を向上させることが可能である。
【００４０】
しかも、平均結晶粒径の差を小さくしたＹ２Ｏ３質焼結体は、各結晶粒子の界面で光の吸収係数、反射角度や反射率の違いからくる色相、明度、彩度の変化を抑制できるので、色むらを低減することができる。
【００４１】
以上のように、本発明の耐食性部材によって半導体・液晶装置用部材を構成すれば、製造装置中でハロゲン元素を含む腐食性ガスまたはそのプラズマに曝されても、優れた耐食性を有し、部品交換の頻度を少なくできるために、製造コストを抑えることが可能となる。
【図面の簡単な説明】
【００４２】
【図１】図１は、本発明の耐食性部材が用いられるエッチング装置の一例を示す概略図である。
【発明を実施するための形態】
【００４３】
以下、本発明を実施するための最良の形態について詳細を説明する。
【００４４】
本発明の耐食性部材はＹをＹ２Ｏ３換算で９９．９質量％以上含むＹ２Ｏ３質焼結体からなり、該Ｙ２Ｏ３質焼結体中にＳｉ、Ｆｅ、Ａｌ、ＡＥ（ＡＥは周期律表第２族元素）の金属元素（以下、これらの金属元素を併せて「金属元素Ｍ」とする。）のいずれも含み、前記Ｙ２Ｏ３質焼結体の深部における金属元素Ｍのそれぞれの含有量に対し、表面及びその近傍における金属元素Ｍのそれぞれの含有量の比がいずれも０．２〜３であり、前記Ｙ２Ｏ３質焼結体の表面の平均結晶粒径（０．５μｍ以下の結晶を除く。以下、同じ。）と深部の平均結晶粒径の差が１５μｍ以下としたものである。
【００４５】
従って、ＹをＹ２Ｏ３換算で９９．９質量％以下のものを用いた場合には、本件のような充分な耐食性を得ることができない。さらに好ましくはＹをＹ２Ｏ３換算で９９．９５質量％以上含有することが好ましい。これにより、Ｙ２Ｏ３結晶中の不純物元素を少なくして格子欠陥をさらに少なくすることができるので、さらに、耐食性を向上させることができる。
【００４６】
ところで、本発明に示すＹ２Ｏ３質焼結体の深部とは、焼結体の厚み方向における略中央の結晶粒径をいう。また、平均結晶粒径の測定について、表面における平均結晶粒径の測定については、表面を金属顕微鏡や走査型電子顕微鏡（ＳＥＭ）により５０〜２０００倍程度の倍率で観察し写真撮影する。得られた写真に写っている複数の結晶の粒径を測定し、これらの粒径を平均して平均結晶粒径を求める。同様に、Ｙ２Ｏ３質焼結体の深部の平均結晶粒径は、Ｙ２Ｏ３質焼結体の断面を鏡面研磨し、得られた鏡面の深部（厚み方向の略中央）を金属顕微鏡や走査型電子顕微鏡（ＳＥＭ）により観察して測定する。ＳＥＭで表面、深部の結晶を観察した際に結晶の輪郭が不鮮明なため粒径を求めることが困難な場合は、試料の粒界を熱処理あるいは化学的処理によりエッチングした後、ＳＥＭ写真を撮ることが好ましい。なお、結晶粒径の測定において結晶粒径が０．５μｍ以下の結晶は、機械的強度や色むらに与える影響が小さいので平均結晶粒径の計算の対象外とする。
【００４７】
また、Ｙ２Ｏ３質焼結体の表面の平均結晶粒径と深部の平均結晶粒径の差が３０μｍよりも大きくなった場合には、焼結体中の内部応力が大きくなり、結晶の格子欠陥が増大すると考えられ、これにより、焼結体の機械的強度の低下が生じるだけでなく、色むらが発生するからである。従って、色むらを著しく抑制し、機械的強度を維持し続けるためＹ２Ｏ３質焼結体中の表面の平均結晶粒径と深部の平均結晶粒径の差を１５μｍ以下とし、好ましくは８μｍ以下とするとよい。
【００４８】
ここで、表面と深部の平均結晶粒径の差を３０μｍ以下にしたＹ２Ｏ３質焼結体の色は、色相をＨ、明度をＶ、彩度をＣとしたときのマンセル記号（ＨＶ／Ｃ）で表すと次の色となる。すなわち、色相が無彩色の場合は、色相Ｈが９．０〜１０．０Ｎ、色相が彩色の場合は、色相Ｈが５Ｒ（赤）、８．０〜１０．０ＹＲ（黄赤）または０．１〜５Ｙ（黄）のいずれかであって、明度Ｖが７．０〜１０．０、彩度Ｃが０．５〜３の色となる。これに対し、焼結体の表面と深部の平均結晶粒径の差が３０μｍを超える場合には、色相が無彩色の場合は、色相Ｈが９．０Ｎより小さく、色相が彩色の場合は、色相Ｈが５Ｒ（赤）、８．０〜１０．０ＹＲ（黄赤）または０．１〜５Ｙ（黄）のいずれかであって、明度Ｖが７．０〜１０．０の範囲外、彩度Ｃが０．５〜３．０の範囲外の色となる。なお、平均結晶粒径の差を１５μｍ以下とすることにより、色相が無彩色の場合は、色相Ｈが９．０〜１０．０Ｎ、色相が彩色の場合は、色相Ｈが８．０〜１０．０ＹＲ（黄赤）、０．１〜５．０Ｙ（黄）のいずれかであって、明度Ｖが７．０〜１０．０、彩度Ｃが０．５〜３．０である色となり、色相のバラツキが少なくなっていく傾向にあるため、色むらを抑えることができるものとなる。また、平均結晶粒径の差が８μｍ以下とした場合は、更に彩度Ｃが０．５〜２とバラツキが少なくなってくる傾向にあり、更に色むらを抑えることができるものである。本発明の色の測定については、市販の色彩、色差計にて測定が可能である。
【００４９】
また、Ｙ２Ｏ３質焼結体中に少なくともＡＥ（ＡＥは周期律表第２族元素）の金属元素を含む。この２族金属元素としては、好ましくはＣａ、Ｍｇ、Ｓｒ、Ｂａであり、より好ましくはＣａを用いるとよい。これらの２族金属元素がＹ２Ｏ３質焼結体中に含有された場合、２族金属元素の含有量が多すぎると粒界にＹとＡＥの酸化物が生じ、この酸化物が多くなるとＹ２Ｏ３結晶間に粒界相が形成されやすくなり耐食性の顕著な向上が難しくなる。しかしながら、微量のＡＥ、即ち、ＡＥの含有量がＡＥＯ換算で３５０ｐｐｍ以下であると、ＡＥはその大部分がＹ２Ｏ３の結晶格子に固溶し、Ｙ２Ｏ３結晶の粒界には殆ど存在しなくなるので耐食性がむしろ向上する。
【００５０】
ＡＥがＹ２Ｏ３の結晶格子に固溶すると耐食性が向上する理由は未だ解明できていないものの、次のように考えられる。一般に、ハロゲン元素を含む腐食性ガス、例えばＣＦ４ガスのプラズマ中では、ＣＦ４の一部がＣＦ３ラジカル、陽イオンＣＦ３＋、陰イオンＦ−となる。ＣＦ３ラジカル、陽イオンＣＦ３＋は、焼結体の表面に衝突してパーティクルを発生させる。一方、陰イオンＦ−は、Ｙ３＋との反応によりＹＦ３を生成して燒結体を腐食させる。これらの現象うち、ラジカルと陽イオンの衝突によるパーティクルの発生量は、ＡＥをＹ２Ｏ３の結晶格子に固溶してもほとんど変わらない。しかしながら、Ｆ−のような陰イオンによるＹ２Ｏ３結晶の腐食は、ＡＥをＹ２Ｏ３の結晶格子に固溶させることによって、かなり低減される。従って、本発明のように結晶粒径差を１５μｍ以下として内部応力を低減し、さらにＡＥをＹ２Ｏ３の結晶格子に固溶させることにより、耐食性がさらに向上する。
【００５１】
ＡＥの固溶によって、Ｆ−等によるＹＦ３の生成量を低減し、耐食性がさらに向上する原因は、次のように考えられる。ＡＥはプラス２価の原子価を有し、かつ、その酸化物は高温で化学的に安定である。Ｙ２Ｏ３の結晶格子にＡＥを固溶させることにより、適量のホールが生成する。このホールがＦ−のような陰イオンと反応することで、ホールと陰イオンの両者の電荷が相殺され、結果としてＡＥがＹ２Ｏ３結晶に固溶していない場合よりも、Ｙ３＋とＦ−の反応が抑制される。従って、ＹＦ３の生成量が低減され、耐食性がさらに向上する。
【００５２】
このように、ＡＥの含有量をＡＥＯ換算で３５０ｐｐｍとすると、ＹとＡＥの酸化物からなる粒界相を形成させないようにしながら、ＹＦ３の生成量も少なくすることもできるため、耐食性を特に向上させることができる。なお、ＡＥのうちＣａを１００ｐｐｍ以下とすることが、ハロゲン元素を含む腐食性ガスのプラズマ中での化学的安定性を向上させ、その結果耐食性を特に向上できる点でより好ましい。
【００５３】
また、本発明では、更に、Ｙ２Ｏ３質焼結体中にＳｉ、Ｆｅ、Ａｌのいずれも含まれており、Ｓｉ、Ｆｅ、Ａｌの含有量を、質量基準でそれぞれ、ＳｉがＳｉＯ２換算で３００ｐｐｍ以下、ＦｅがＦｅ２Ｏ３換算で５０ｐｐｍ以下、ＡｌがＡｌ２Ｏ３換算で１００ｐｐｍ以下とすれば、耐食性を一層向上することができる。
【００５４】
金属元素Ｍ（Ｓｉ、Ｆｅ、Ａｌ、ＡＥ）のうち、Ｓｉ、Ｆｅ、Ａｌを上述の範囲とすることで、耐食性をさらに向上させることができる理由は次のように考えられる。
【００５５】
Ｓｉが焼結体中に混入すると、Ｓｉは主に＋４価のＳｉ４＋となって存在する。焼結体中のＳｉ４＋の半径は、Ｙ３＋イオン半径に比べて１／２以下と小さく、またＳｉ４＋とＹ３＋は価数が異なるので、Ｙ２Ｏ３の結晶格子中にＳｉは固溶しにくい。このためＳｉを多く含有する場合、Ｓｉを含む耐食性の悪い粒界相が微量生成し、耐食性を著しく向上させることができなくなる。Ｓｉの含有量がＳｉＯ２換算で３００ｐｐｍ以下であると、ＳｉはＹ２Ｏ３の結晶格子中あるいは結晶格子間に固溶し、Ｓｉを含む耐食性の悪い粒界相はほとんど生成しないので、耐食性をさらに向上させることができる。
【００５６】
Ｆｅが焼結体中に混入すると、Ｆｅの酸化物、例えばＦｅ２Ｏ３相が粒界に形成される。Ｆｅ２Ｏ３等のＦｅ化合物は磁性体であるので、ハロゲン元素を含むガスのプラズマに曝された際にプラズマと電磁気的に反応しやすくなる。このため、Ｆｅ化合物を含む粒界相が選択的にエッチングされ、耐食性を顕著に向上させることができなくなってしまう。Ｆｅの含有量がＦｅ２Ｏ３換算で５０ｐｐｍ以下であると、ＦｅはＹ２Ｏ３の結晶格子中あるいは結晶格子間に固溶し、Ｆｅ化合物を含む粒界相はほとんど生成しないので、ハロゲン元素を含むプラズマによって、粒界がエッチングされにくくなり、耐食性が著しく向上する。
【００５７】
Ａｌが焼結体中に混入すると、六方晶や斜方晶のＹＡｌＯ３、単斜晶のＹ４ＡｌＯ９の粒界相が粒界に微量形成される恐れがある。これらの粒界相は、ハロゲン元素を含む腐食性ガスまたはそのプラズマに対する耐食性を低下させる恐れがある。Ａｌの含有量がＡｌ２Ｏ３換算で１００ｐｐｍ以下の場合は、ＡｌはＹ２Ｏ３の結晶格子中あるいは結晶格子間に固溶し、これらの粒界相が粒界にほとんど形成されないので、耐食性を著しく向上させることができる。
【００５８】
従って、より好ましくは、Ｙ２Ｏ３質焼結体中にＳｉ、Ｆｅ、Ａｌ、ＡＥのいずれも含み、いずれも、上述の質量基準で、ＳｉがＳｉＯ２換算で３００ｐｐｍ以下、ＦｅがＦｅ２Ｏ３換算で５０ｐｐｍ以下、ＡｌがＡｌ２Ｏ３換算で１００ｐｐｍ以下、ＡＥがＡＥＯ換算で３５０ｐｐｍ以下としたことにより、耐食性を特に向上させることができる。
【００５９】
また、Ｓｉ、Ｆｅ、Ａｌ、ＡＥからなる金属元素Ｍの含有量を、上述の範囲に制御し、かつ深部の金属元素Ｍのそれぞれの含有量に対し、表面及びその近傍の金属元素Ｍのそれぞれの含有量の比をいずれも０．２〜３とすることが好ましい。これは、金属元素ＭはＹ２Ｏ３の結晶の粒成長を促進する作用があるため、金属元素Ｍが表面か深部のいずれかに偏在していると、その部分でＹ２Ｏ３結晶が粒成長し易くなるからである。金属元素Ｍの偏在が著しいと、表面と深部の結晶粒径の差が３０μｍを超える恐れが出てくるため、不具合が生じる。従って、深部に対する表面及びその近傍の各金属元素Ｍの含有量の比をいずれも０．２〜３とすることにより、表面の平均結晶粒径と深部の平均結晶粒径の差を小さくすることができ、機械的強度が特に向上すると共に、外観上の色むらをさらに低減できる。そして、深部の金属元素Ｍの含有量に対する表面及びその近傍の金属元素Ｍの含有量の比を３以下とすれば、表面と深部の結晶粒径の差を１５μｍ以下とすることができる。
【００６０】
金属元素の偏在が起こる詳しいメカニズムは不明であるが、Ｙ２Ｏ３成形体中に略均一分散された状態で含まれている金属元素Ｍが焼成工程で深部から表面、又は表面から深部のいずれかに偏って拡散するために、金属元素Ｍの含有量が表面近傍や深部で多くなると考えられる。深部と表面及びその近傍との金属元素Ｍの含有比率は、焼成時の昇温速度（後述する実施例におけるＶＡ）によって制御できる。即ち、昇温速度を高くすると深部に対する表面及びその近傍の金属含有量の比率が小さくなり、昇温速度を低くすると深部に対する表面及びその近傍の金属含有量の比率が大きくなる傾向にある。従って、焼成時の昇温速度を適切に選択すれば、深部と表面及びその近傍との金属元素Ｍの含有比率を上記範囲内に制御することができる。
【００６１】
Ｙ２Ｏ３質焼結体の深部の金属元素Ｍの含有量に対する、表面およびその近傍の金属元素Ｍのそれぞれの含有量の比は、例えば次のように測定する。即ち、焼結体の表面およびその近傍と、深部の位置に相当する各々の測定試料を焼結体から切り出し、切り出した試料に塩酸を加え、マイクロ波を照射して溶解する。この溶液中の金属元素Ｓｉ、Ｆｅ、Ａｌ、ＡＥの含有量をＩＣＰ（Ｉｎｄｕｃｔｉｖｅｌｙ  Ｃｏｕｐｌｅｄ  Ｐｌａｓｍａ）発光分光分析（株式会社島津製作所製  ＩＣＰＳ―８１００）によりそれぞれ求め、この含有量を焼結体中のＳｉＯ２、Ｆｅ２Ｏ３、Ａｌ２Ｏ３、ＡＥＯのそれぞれ含有量に換算する。金属元素Ｍの含有量の比は、このようにして求めた焼結体の表面およびその近傍の金属元素Ｍの含有量を深部の金属元素Ｍの含有量で割ることにより求める。
【００６２】
また、金属元素Ｍの含有量の比は次のようにして求めることもできる。焼結体表面、表面近傍の断面および深部の断面それぞれにレーザブレーションシステム（ＬＳＸ−２００  ＣＥＴＡＣ  Ｔｅｃｈｎｏｌｏｇｅｓ社製）を用いてレーザを照射し、蒸発した元素をＩＣＰ質量分析装置（Ｐｌａｔｆｏｒｍ  ＩＣＰ  Ｍｉｃｒｏｍａｓｓ社製）により分析することにより、表面、表面近傍および深部の各々の金属元素（Ｓｉ、Ｆｅ、Ａｌ、Ｃａ、Ｍｇ）の元素のカウント数を求め、各々の元素について、深部のカウント数に対する表面のカウント数の比を各金属元素の含有量の比として計算する。
【００６３】
本発明のＹ２Ｏ３質焼結体の肉厚を２ｍｍ以上とすることが好ましい。これにより、深部から表面への金属元素Ｍの拡散が抑制されやすく、深部と表面での金属元素Ｍの濃度差を小さくすることができる。これによって前記内部応力がさらに小さくなり、機械的強度のさらに高い耐食性部材とすることができる。
【００６４】
また、本発明のＹ２Ｏ３質焼結体の１０ＭＨｚ〜５ＧＨｚにおける誘電正接（ｔａｎδ）を２×１０−３以下とするのが好ましい。これにより、半導体・液晶製造装置内で発生する高周波及びマイクロ波を耐食性部材が吸収しにくく、装置内で無駄な発熱がなくなり、エネルギーロスが少なくなるために、良好なプラズマの発生効率を得ることができる。
【００６５】
誘電正接が２×１０−３より大きいと、半導体・液晶製造装置内でハロゲン元素等を含む腐食性ガスに高周波の電磁界エネルギーを与えて安定したプラズマを生成させようとしても、電磁界エネルギーの多くが熱エネルギーに変換されるのでプラズマ発生効率が低下してしまい、好ましくないからである。特に誘電正接が２×１０−４以下であることが好ましい。
【００６６】
特に、平均結晶粒径の差が著しい場合、焼結体の表面およびその近傍と深部での誘電正接の違いが著しくなるため、印加された電磁界エネルギーが熱エネルギーに変わることによって発生する発熱量が、表面と深部とで著しく異なることとなる。これによって、表面およびその近傍と深部とでの熱膨張に大きな違いが生じ、焼結体が割れたり、クラックが入ったりする恐れがある。このような割れやクラックを防止するためにも、前記平均結晶粒界の差を１５μｍ以下とする。
【００６７】
なお、誘電正接（ｔａｎδ）が２×１０−３以下で焼結体の表面と深部の平均結晶粒径の差が１５μｍ以下のＹ２Ｏ３質焼結体を作製するには、平均粒径が１μｍ以下のＹをＹ２Ｏ３換算で９９．９質量％以上含み、残りがＡＥと、Ｓｉ、Ｆｅ、Ａｌのいずれも含む粉末を成形し、得られた成形体を２０℃／時間以下の昇温速度で昇温後、１５００〜２０００℃で３時間以上保持し、さらに１００℃以下の降温速度で降温して焼成する。
【００６８】
また、本発明のＹ２Ｏ３質焼結体中に含まれる炭素の含有量が１００質量ｐｐｍ以下とするのが好ましい。このように炭素の含有量を微量に抑えることにより、焼結体中に含まれる炭素が腐食の原因となりやすい遊離炭素として存在するのが少なくなり、炭素のほとんどが結晶格子内あるいは格子間に固溶することができ高い耐食性を維持することができる。また、Ｙ２Ｏ３の結晶同士が互いに強固に焼結しているので、機械的強度の高い耐食性部材が得られる。また、遊離炭素の発生が少ないので、その電気的作用によって生成するイオンや電子の移動を低減させることができ、誘電正接が特に小さい耐食性部材が得られる。
【００６９】
この場合、上述の微量の金属元素Ｍとともに炭素を微量加えるのが好ましい。この理由は次の通りである。金属元素Ｍの結晶粒子内あるいは結晶格子間への固溶によって、極微量の格子欠陥が生じる。この格子欠陥の転移を、室温のみならず高温例えば１０００℃でも微量の炭素がピン止めするので、室温から高温までの温度範囲で機械的強度がさらに優れた耐食性部材となる。
【００７０】
また、本発明のＹ２Ｏ３質焼結体の気孔率を５％以下とするのが好ましい。即ち、Ｙ２Ｏ３質焼結体中の気孔に隣接する結晶粒子は、他の結晶粒子と部分的にしか繋がっていないため、外部からの機械的応力によって亀裂が入ったり剥離したりしやすい。このため、気孔に隣接する結晶粒子は、ハロゲンガスを含む腐食性ガスまたはそのプラズマに曝され、腐食されると、剥離してパーティクルとなりやすい。特に、表面の開気孔と隣接する結晶は、剥離してパーティクルとなりやすい。また、パーティクルが多く発生すると、耐食性部材の高い機械的強度を長期に渡って保持できない。
【００７１】
従って、パーティクルの発生量を少なくし、高い機械的強度を長期に渡って保持するためには、気孔率を小さくして、気孔に隣接する結晶をできるだけ少なくする必要がある。本発明のＹ２Ｏ３質焼結体においては、表面と深部との結晶粒径の差を１５μｍ以下とするのに加え、気孔率を５％以下とすることによって、気孔が発生する確率が低くなり、しかも気孔に隣接する結晶を少なくできるので、耐食性、機械的強度が向上し、パーティクルの発生量も少ない耐食性部材が得られる。
【００７２】
さらに、Ｙ２Ｏ３質焼結体の密度を４．８ｇ／ｃｍ３以上とするのが好ましい。これにより、Ｙ２Ｏ３結晶同士がより強固に焼結しているので、ハロゲン元素を含む腐食性ガスまたはそのプラズマに曝されても、エッチングが粒界を起点として起こることを特に抑制できる。従って、ハロゲンガスを含む腐食性ガスまたはそのプラズマに対して、さらにエッチングされにくい耐食性部材が得られる。特に、前記密度を４．９ｇ／ｃｍ３以上とすることにより、特に耐食性が向上するだけでなく、誘電損失を特に小さくすることもできる。
【００７３】
本発明の耐食性部材の熱伝導率は３０Ｗ／ｍ・Ｋ以下とすることが好ましい。熱伝導率が３０Ｗ／ｍ・Ｋより高いと、半導体製造装置への入力エネルギーの増加を図り、よりプラズマを高密度化しようとした場合に、入力エネルギーが熱エネルギーとして系外へ放出されてしまうため、エネルギーロスが多くなり生産性が向上しないからである。
【００７４】
なお、上述の密度および気孔率はアルキメデス法による測定、炭素量は炭素分析装置（堀場製作所製ＥＭＩＡ−５１１型）による測定、熱伝導率はＪＩＳ  Ｒ  １６１１に基づく測定により求めることができる。また、熱伝導率を熱拡散率で計算する場合、熱拡散率はレーザフラッシュ法にて測定した値を用いる。
【００７５】
次に本発明の耐食性部材の製造方法について説明する。
【００７６】
本発明の耐食性部材の製造方法は、９９．９質量％以上のＹ２Ｏ３と、ＳｉＯ２、Ｆｅ２Ｏ３、Ａｌ２Ｏ３、ＡＥＯのいずれも含み、その含有量は質量基準で、ＳｉＯ２が２５０ｐｐｍ以下、Ｆｅ２Ｏ３が４０ｐｐｍ以下、Ａｌ２Ｏ３が５０ｐｐｍ以下、ＡＥＯが２５０ｐｐｍ以下である出発原料を用いて、平均粒径が１μｍ以下となるまで粉砕する粉末準備工程と、該粉末を用いて成形する成形工程と、該成形体を２０℃／時間以下の昇温速度で昇温後、１５００〜２０００℃で焼成する焼成工程とを有するものである。
【００７７】
この製造方法により、Ｙ２Ｏ３質焼結体の表面の平均結晶粒径と深部の平均結晶粒径の差を小さくすることができるので、機械的強度が高く、外観上の色むらが抑制されたＹ２Ｏ３質焼結体を製造することができる。
【００７８】
なお、成形体を融点が２０００℃を超える焼成用治具に載置し、平均２０℃／時間以下のゆっくりした昇温速度で昇温後、１５００〜２０００℃で焼成することで、焼結体の表面から深部までの全ての部位に含まれる結晶粒子をより均一に焼結させ、表面と深部との結晶粒径の差を小さくできる。
【００７９】
また、焼成治具が融点２０００℃を超えるものとするのは、融点が２０００℃以下の焼成治具を使用した場合は、成形体と焼成用治具とが焼成中に固着したり、得られる耐食性部材が大きく変形したり、表面及びその近傍の結晶が異常粒成長するために、平均結晶粒径の差が３０μｍを大きく超える場合があるからである。
【００８０】
また、前記粉末中にＳｉＯ２、Ｆｅ２Ｏ３、Ａｌ２Ｏ３、ＡＥＯのいずれも含み、その含有量を質量基準で、ＳｉＯ２を２５０ｐｐｍ以下、Ｆｅ２Ｏ３を４０ｐｐｍ以下、Ａｌ２Ｏ３を５０ｐｐｍ以下、ＡＥＯを２５０ｐｐｍ以下に抑えた粉体を用いることにより、焼結体の表面近傍と深部の平均結晶粒径の差を特に小さくすることができるので、ハロゲン元素を含む腐食性ガスまたはそのプラズマに対する耐食性をさらに向上させたＹ２Ｏ３質焼結体らなる耐食性部材を製造することができる。
【００８１】
本発明の耐食性部材（Ｙ２Ｏ３質焼結体）の製造方法は具体的には次の通りである。
【００８２】
まず、出発原料としてＹ２Ｏ３を９９．９質量％以上含み、残りがＡＥＯと、ＳｉＯ２、Ｆｅ２Ｏ３、Ａｌ２Ｏ３のいずれも含む粉末を準備し、この粉末を、粉砕用のミルに溶媒（イオン交換水）と共に投入して、粉末の平均粒径を１μｍ以下に湿式粉砕した後、有機結合剤を添加してスラリーを作製する。好ましくは、出発原料中にＳｉＯ２、Ｆｅ２Ｏ３、Ａｌ２Ｏ３、ＡＥＯのいずれも含み、その含有量を質量基準で、ＳｉＯ２を２５０ｐｐｍ以下、Ｆｅ２Ｏ３を４０ｐｐｍ以下、Ａｌ２Ｏ３を５０ｐｐｍ以下、ＡＥＯを２５０ｐｐｍ以下とすることが好ましい。
【００８３】
ここで、湿式粉砕後の粉末の平均粒径を１μｍ以下としたのは、平均粒径が１μｍよりも大きいと焼結性が悪くなるからである。
【００８４】
また、スラリー作製に使用する粉砕用ミルには、例えば粉砕用ボールを用いたボールミルや振動ミルを用いることが可能である。これにより、スラリーへの粉砕用ボールの摩耗による混入を抑制し、これによって焼結体の結晶構造の規則化の向上が妨げられるのを防止するために、粉砕用ボールとしては高純度のＺｒＯ２ボールを用いること、および得られる焼結体中のＺｒＯ２含有量を０．１質量％以下に制御することが好ましい。
【００８５】
更に、粉砕用ミルとしてはビーズミルを使用することもできる。ビーズミルの粉砕用ボールとしては、ボールミルと同様に高純度のＺｒＯ２製ボールを用いることが、より小さい粒径の粉砕粒子を得るために好ましい。この場合も、粉砕時のＺｒＯ２ボールの摩耗量を制御し、最終的に得られる焼結体中のＺｒＯ２含有量を０．１質量％以下に制御することが好ましい。
【００８６】
また、上述の有機結合剤としては、パラフィンワックス、ワックスエマルジョン（ワックス＋乳化剤）、ＰＶＡ（ポリビニールアルコール）、ＰＥＧ（ポリエチレングリコール）、ＰＥＯ（ポリエチレンオキサイド）等の使用が有効である。
【００８７】
溶媒についてはイオン交換水のみならず、蒸留水、有機溶媒等も使用できる。これにより、粉砕時のＹ２Ｏ３粉末の凝集を抑制して緻密なＹ２Ｏ３質焼結体とすることができる。さらに、金属元素Ｍを焼結体中に上記範囲で含有させる場合、金属元素Ｍを均一に焼結体中に高分散させて、耐食性が焼結体全体に渡って一様に優れた耐食性部材とすることが可能である。
【００８８】
そして、スラリー作製後、スラリーをスプレードライ装置等の噴霧造粒機にて造粒し、得られた造粒体を公知の方法、例えば鋳込み成形、押出成形、射出成形、テープ成形、静水圧プレス成形、金型を用いたプレス成形等に所定形状に成形して耐食性部材前駆体である成形体を作製し、さらに所望により加工する。
【００８９】
ここで、作製した成形体に含まれるＳｉＯ２、Ｆｅ２Ｏ３、Ａｌ２Ｏ３、ＡＥＯの含有量を質量基準でそれぞれ、ＳｉＯ２を２５０ｐｐｍ以下、Ｆｅ２Ｏ３を４０ｐｐｍ以下、Ａｌ２Ｏ３を５０ｐｐｍ以下、ＡＥＯを２５０ｐｐｍ以下とするのが良い。そのためには、出発原料のＹ２Ｏ３粉末中に含まれるＳｉＯ２、Ｆｅ２Ｏ３、Ａｌ２Ｏ３、ＡＥＯ、出発原料に混合するＳｉＯ２、Ｆｅ２Ｏ３、Ａｌ２Ｏ３、ＡＥＯの各添加量、前記溶媒、粉砕用ミル、粉砕用ボール等から不純物として混入するＳｉＯ２、Ｆｅ２Ｏ３、Ａｌ２Ｏ３、ＡＥＯの総量が、質量基準で、ＳｉＯ２を２５０ｐｐｍ以下、Ｆｅ２Ｏ３を４０ｐｐｍ以下、Ａｌ２Ｏ３を５０ｐｐｍ以下、ＡＥＯを２５０ｐｐｍ以下とするように制御する。
【００９０】
ここで、ＳｉＯ２、Ｆｅ２Ｏ３、Ａｌ２Ｏ３、ＡＥＯのうち、特にＡｌ２Ｏ３については一般に焼結助剤として用いられており、他の元素と比較してよりＹ２Ｏ３質焼結体の結晶の粒成長を促進させる効果がある。従って、Ａｌ２Ｏ３の上記成形体中の含有量はより少なくするのが良く、より好適にはＡｌをＡｌ２Ｏ３換算で３０ｐｐｍ以下とするのがよい。
【００９１】
そして、このようにして成形した成形体を２００〜１２００℃の温度で脱脂する。脱脂温度が２００℃未満あるいは１２００℃を超える場合は、成形体に含まれる炭素が焼成後に多く残留し、残留した炭素が遊離炭素として存在する場合があるので、この場合得られるＹ２Ｏ３質焼結体の誘電正接が大きくなり好ましくないからである。
【００９２】
そして、成形体を大気雰囲気または酸素を含む雰囲気中にて、融点が２０００℃を超える焼成用治具、例えば、高純度アルミナ、高純度マグネシア等からなる板状の治具に載置し、平均２０℃／時間以下の昇温速度で昇温後、１５００〜２０００℃で２時間以上保持して焼成する。ここで、１０００℃以上で耐食性部材の焼結が促進されるので、平均２０℃／時間以下の昇温速度で昇温する温度域は好ましくは１０００℃以上、より好ましくは１２００℃以上である。
【００９３】
焼成用治具の材質として好適なものは、高純度アルミナ、高純度マグネシアであり、これらのうち高純度アルミナがより好適である。ここで、高純度とは、質量基準で９９．９質量％以上を含有することを意味する。具体的には、アルミナを９９．９質量％以上含有するアルミナ、マグネシアを９９．９質量％以上含む焼成用治具が高純度の焼成用治具の例である。
【００９４】
また、１５００〜２０００℃で焼成するのは、焼成温度が１５００℃未満ではＹ２Ｏ３質焼結体からなる耐食性部材が致密化せず、２０００℃を超えると耐食性部材に含まれる結晶が異常粒成長して機械的強度が低下するからである。好ましくは１５００〜２０００℃で２時間以上保持する。２時間未満の保持では耐食性部材の一部の致密化が阻害される恐れがあるからである。
【００９５】
平均２０℃／時間以下の昇温速度で昇温するのは、昇温速度が２０℃／時間を超えると、得られる焼結体の表面近傍と深部との平均結晶粒径の差が１５μｍを超えてしまい、機械的強度が低下するからである。１２００℃を超える温度域での昇温速度を平均で２０℃／時間とすることが、前記平均結晶粒径の差を特に小さくすることができるので好ましい。耐食性部材の厚さと焼成炉の容量にもよるが、より好ましくは、１ｍ３以上の容量を有する焼成炉において１２００℃以上の温度域を１５℃／時間以下の昇温速度で焼成する。
【００９６】
また、１５００〜２０００℃で保持後、降温速度２００℃／時間以下で降温することが好ましい。この理由は降温速度が２００℃／時間よりも速いと、得られる焼結体中の格子欠陥が多くなる恐れがあるので耐食性を著しく向上させることができないからである。特に好ましくは、脱脂中あるいは脱脂後から焼成温度保持開始までの昇温速度が１５℃／時間以下とする。これによって、昇温中に熱エネルギーを表面から深部まで均一に伝達できると共に、金属元素Ｍの深部から表面への拡散、あるいは表面近傍から深部への拡散を抑制できるので、深部の金属元素Ｍの含有量に対する表面の金属元素Ｍの含有量の比が０．２〜５のＹ２Ｏ３質焼結体からなる耐食性部材を製造することができる。同時に、これによって、色むらを特に抑制すると共に機械的強度を特に向上させたＹ２Ｏ３質焼結体からなる耐食性部材を製造することができる。
【００９７】
また、酸素を含む雰囲気中で焼成する際には、酸素分圧を０．０５ＭＰａ〜１ＭＰａとし、酸素を５０体積％以上含む雰囲気中、特に酸素を８０体積％含む雰囲気中で焼成することが焼結体をより高密度化させるためには望ましい。この理由について説明する。焼成雰囲気中の酸素分圧を大気中の酸素分圧よりも高くし、かつ酸素を５０体積％以上含む雰囲気中で焼成することにより、大気雰囲気中の焼成よりも焼結体をより緻密化させることが可能である。一般に焼結体を高致密化するためには、焼結過程において気孔内に取り込まれた雰囲気ガスが外部に排除されることが必要である。大気雰囲気中での焼成の場合、閉気孔内に取り込まれた雰囲気ガスは空気（主に酸素ガスが約２１体積％、窒素ガスが約７８体積％）である。酸素分圧を大気中での酸素分圧よりも高くし、かつ酸素を５０体積％以上含む雰囲気中で焼成すると、閉気孔内に取り込まれたガス中の酸素濃度は大気中での焼成よりも高くなる。本発明の耐食性部材中では、窒素よりも酸素の拡散速度が速いと考えられるので、閉気孔に取り込まれたガス中の酸素濃度が高い程、閉気孔内に取り込まれたガスの焼結体外部への排除を促進させることができ、これによって焼結密度を向上させることが可能となる。
【００９８】
なお、金属元素Ｍが焼成中に焼成雰囲気中から焼結体内へ拡散する場合があるが、その場合は、最終的に得られる金属元素Ｍの量が上記範囲となるよう成形体に含まれる金属元素Ｍの含有量を制御する。
【００９９】
本発明のＹ２Ｏ３質焼結体の耐食性部材は、ハロゲン元素を含む腐食性ガスまたはそのプラズマに対する耐食性に優れているため、半導体・液晶製造装置用部材に用いるとハロゲン元素を含む腐食性ガスまたはそのプラズマに暴露されても、減肉したり、亀裂等が入ったりせずに長時間使用することができる。また、本発明の耐食性部材は、ハロゲン元素を含む腐食性ガスまたはそのプラズマに対して高い耐食性が要求される半導体製造装置に使用される耐プラズマ部材として好適に使用されるものである。
【０１００】
また、半導体・液晶製造装置用部材の部品交換等の頻度を少なくできるために、製造コストを抑えることが可能となる。特に、本発明の耐食性部材は、半導体・液晶製造装置用部材のうち半導体製造装置用耐食性リングとして好適である。
【０１０１】
ハロゲン元素を含む腐食性ガスとしては、ＳＦ６、ＣＦ４、ＣＨＦ３、ＣｌＦ３、ＮＦ３、Ｃ４Ｆ８、ＨＦ等のフッ素系ガス、Ｃｌ２、ＨＣｌ、ＢＣｌ３、ＣＣｌ４等の塩素系ガス、Ｂｒ２、ＨＢｒ、ＢＢｒ３等の臭素系ガスなどがあり、これらの腐食性ガスが使用される１〜１０Ｐａの圧力雰囲気下でマイクロ波等の高周波が導入されると、これらのガスがプラズマ化され半導体製造装置用の各部材に接触することとなる。また、ドライエッチングにより行われるエッチング効果を高めるために上述のような腐食性ガスとともに、Ａｒ等の不活性ガスを導入してプラズマを発生させる。腐食性ガスによりエッチング可能な材料としては、酸化膜系材料（ｔｈ−ＳｉＯ２、ＰＳＧ、ＢＰＳＧ、ＨＴＯ、Ｐ−ＳｉＯ２、Ｐ−ＴＥＯＳ、ＳＯＧ等）、窒化膜系材料（Ｐ−ＳｉＮ、ＬＰ−ＳｉＮ等）、シリコン系 材料（Ｓｉ、Ｐｏｌｙ−Ｓｉ、ａ−Ｓｉ、ＷＳｉ、ＭｏＳｉ、ＴｉＳｉ等）、金属系材料（Ａｌ、Ａｌ合金、ＴＩ、ＴｉＮ、ＴｉＷ、Ｗ、Ｃｕ、Ｐｔ、Ａｕ等）がある。
【０１０２】
本発明の耐食性部材を用いたエッチング装置を図１に示す。
【０１０３】
１はチャンバーを、２はクランプリングまたはフォーカスリングを、３は下部電極を、４はウエハを、５は誘導コイルを示す。図１の装置では、チャンバー１の中にハロゲン元素を含む腐食性ガスを注入し、周りに巻かれている誘導コイル５に高周波電力を印加して、ハロゲン元素を含むガスをプラズマ化する。また、下部電極３にも高周波電力を与え、バイアスを発生させ、クランプリング２で固定されたウエハ４に所望のエッチング加工を行う。本装置にて発生したプラズマはチャンバー１や、ウエハ４を固定しているクランプリング２に接触するために、これらの部品は特に腐食を受けやすい。そこでチャンバー１やクランプリング２を本発明の耐食性部材で形成することによって、優れた耐食性を示し、また熱衝撃による割れ等も防止することが可能となる。
【０１０４】
また、本発明はチャンバーおよびクランプリング、マイクロ波導入窓、ノズル、シャワーヘッド、フォーカスリング、シールドリング等をはじめとする半導体・液晶製造装置（エッチャーやＣＶＤ等）の中でも特に腐食性ガスまたはそのプラズマに対して高い耐食性を求められる部材に適用できるものである。
【実施例１】
【０１０５】
粉砕用のミルにイオン交換水を溶媒とし、出発原料であるＹ２Ｏ３、ＳｉＯ２、Ｆｅ２Ｏ３、Ａｌ２Ｏ３、ＣａＯ、ＭｇＯの各粉末を投入して、粉砕後の平均結晶粒径ＤＰが表１に示す値となるまでＺｒＯ２ボールを用いたボールミルで湿式粉砕した後、有機結合剤としてＰＶＡ（ポリビニールアルコール）１質量％、ＰＥＧ（ポリエチレングリコール）２質量％、ＰＥＯ（ポリエチレンオキサイド）１質量％を粉体重量に対して添加してスラリーを作製した。ここで、出発原料中のＳｉＯ２、Ｆｅ２Ｏ３、Ａｌ２Ｏ３、ＣａＯ、ＭｇＯの各粉末の含有量は、質量基準でＳｉＯ２を２５０ｐｐｍ以下、Ｆｅ２Ｏ３を４０ｐｐｍ以下、Ａｌ２Ｏ３を５０ｐｐｍ以下、ＣａＯおよびＭｇＯの合計を２５０ｐｐｍ以下とした。
【０１０６】
スラリー作製後、スラリーをスプレードライで噴霧、乾燥、造粒し、得られた顆粒を静水圧プレス成形により成形後、切削加工して外径６０ｍｍ、厚さ５０ｍｍの円柱形状に成形して複数の成形体を得た。得られた成形体を昇温速度１００℃／時間で昇温して表１に示す温度ＴＤで３時間保持して脱脂し、残留炭素量が２００ｐｐｍ以下となるまで有機結合剤を脱脂して脱脂体を作成した。得られた脱脂体を、焼成用治具である高純度アルミナ焼結体または酸化マグネシウム焼結体（いずれも純度９９．８質量％以上）からなる板上に載置し、酸素分圧０．０６２ＭＰａ、窒素分圧０．０４ＭＰａの酸素／窒素混合ガス雰囲気中、表１に示す昇温速度ＶＡで昇温後、表１に示す焼成温度ＴＳで３時間保持し、さらに表１に示す降温速度ＶＢで降温して焼成した。得られた本発明の試料である焼結体に含まれるＹの含有量をＩＣＰ（Ｉｎｄｕｃｔｉｖｅｌｙ  Ｃｏｕｐｌｅｄ  Ｐｌａｓｍａ）発光分光分析（株式会社島津製作所製ＩＣＰＳ―８１００）により測定し、Ｙ２Ｏ３の含有量（質量％）に換算した。さらに、得られた焼結体を用いて次の評価を行った。
【０１０７】
（表面と深部の平均結晶粒径の差△Ｄ）
焼結体断面部を鏡面研磨した後、結晶粒界相をエッチングして結晶粒子の大きさを走査電子顕微鏡（株式会社日立製作所製Ｓ−８００）にて測定して、その表面と深部の平均結晶粒径の差△Ｄを求めた。この際、結晶粒径が０．５μｍ以下の結晶は測定の対象外とした。
【０１０８】
（曲げ強度）
試料の表面を含む曲げ強度測定用の試料、深部を含む曲げ強度測定用の試料をそれぞれ切り出し、ＪＩＳ  Ｒ１６０１（１９９５年）に準拠して、曲げ強度を測定した。
【０１０９】
（金属元素（Ｓｉ、Ｆｅ、Ａｌ、Ｃａ、Ｍｇ）の含有量）
焼結体の表面と深部の各々５箇所から０．１ｇずつ、計１０個の焼結体片を切り出した。切り出した各焼結体片に５０ｍｌの塩酸水溶液（塩酸と水の重量比が１：１）を加え、マイクロ波を照射して溶解した。これらの各溶液に含まれるＳｉ、Ｆｅ、Ａｌ、Ｃａ、Ｍｇの含有量（質量ｐｐｍ）をＩＣＰ（Ｉｎｄｕｃｔｉｖｅｌｙ  Ｃｏｕｐｌｅｄ  Ｐｌａｓｍａ）発光分光分析（株式会社島津製作所製ＩＣＰＳ―８１００）により測定した。これらの測定値を用いて、酸化物（ＳｉＯ２、Ｆｅ２Ｏ３、Ａｌ２Ｏ３、ＣａＯ、ＭｇＯ）換算での含有量を求めた。さらに、これらの含有量を焼結体の表面、深部各々について平均し、酸化物（ＳｉＯ２、Ｆｅ２Ｏ３、Ａｌ２Ｏ３、ＣａＯ、ＭｇＯ）換算での金属元素（Ｓｉ、Ｆｅ、Ａｌ、Ｃａ、Ｍｇ）の含有量とした。
【０１１０】
（金属元素（Ｓｉ、Ｆｅ、Ａｌ、Ｃａ、Ｍｇ）の含有量の比）
焼結体表面の断面および深部の断面にレーザーアブレーションシステム（ＣＥＴＡＣ  Ｔｅｃｈｎｏｌｏｇｉｅｓ  Ｉｎｃ．製ＬＳＸ−２００）を用いてレーザを照射し、蒸発した元素をＩＣＰ質量分析装置（Ｍｉｃｒｏｍａｓｓ  ＭＳ  Ｔｅｃｈｎｏｌｏｇｉｅｓ製Ｐｌａｔｆｏｒｍ  ＩＣＰ）により分析することにより、表面および深部の各々の金属元素（Ｓｉ、Ｆｅ、Ａｌ、Ｃａ、Ｍｇ）の元素のカウント数を求め、各々の元素について、深部のカウント数に対する表面のカウント数の比を各金属元素の含有量の比として計算した。
【０１１１】
（誘電正接ｔａｎδ）
空洞共振器法により２〜３ＧＨｚでの誘電正接ｔａｎδを求めた。
【０１１２】
（焼結体密度、気孔率）
イオン交換水を用い、アルキメデス法により焼結体の見掛け密度を測定した。
【０１１３】
（色むら評価）
試料の色むらは、試料表面を無作為に１０箇所選び、コニカミノルタセンシング（株）製色彩色差計ＣＲ−４００を用いて、マンセル表示にて測定した。測定箇所全ての色が、色相をＨ、明度をＶ、彩度をＣとしたときのマンセル記号（ＨＶ／Ｃ）で表した場合、次の色となったときは色むらなし（○）と判断した。すなわち、試料表面の色が、色相が無彩色の場合は色相Ｈが９．０〜１０．０Ｎ、色相が彩色の場合は、色相Ｈが５Ｒ（赤）、８．０〜１０．０ＹＲ（黄赤）または０．１〜５Ｙ（黄）のいずれかであって、明度Ｖが７．０〜１０．０、彩度Ｃが０．５〜３である色となると色むらなし（○）と判断した。
【０１１４】
また、測定箇所全ての色が、次の色となったときは色むらあり（×）と判断した。すなわち、色相が無彩色の場合は色相Ｈが９．０Ｎより小さく、色相が彩色の場合は、色相Ｈが５Ｒ（赤）、８．０〜１０．０ＹＲ（黄赤）または０．１〜５Ｙ（黄）のいずれかであって、明度Ｖが７．０〜１０．０の範囲外、および／または彩度Ｃが０．５〜３．０の範囲外である色となると色むらあり（×）と判断した。
【０１１５】
（炭素含有量）
炭素分析装置（堀場製作所製ＥＭＩＡ−５１１型）により、質量基準での炭素含有量を測定した。
【０１１６】
（Ｚｒ含有量）
Ｓｉ、Ｆｅ、Ａｌ、Ｃａ、Ｍｇの含有量の測定方法と同様にＩＣＰ発光分光分析法により、質量基準での金属元素Ｚｒの含有量を求め、ＺｒＯ２の含有量に換算した。
【０１１７】
（エッチングレート比）
試料表面に鏡面加工を施した本発明のＹ２Ｏ３質焼結体からなる試料と、基準試料として鏡面加工を施した致密質アルミナ焼結体（純度９９．９質量％）とをＲＩＥ（Ｒｅａｃｔｉｖｅ  Ｉｏｎ  Ｅｔｃｈｉｎｎｇ）装置にセットし、ＣＦ４５０体積％、Ａｒ５０体積％の混合ガス雰囲気下でプラズマ中に１００時間曝し、その前後の質量減少量から、両者の１分間当たりのエッチングレートを算出し、アルミナ質焼結体のエッチングレートＥＲＡに対するＹ２Ｏ３質焼結体からなる試料のエッチングレートＥＲＢの比ＥＲＢ／ＥＲＡを求めた。この比ＥＲＢ／ＥＲＡが０．４以下のものを優れたものとした。
【０１１８】
また、粉砕後のスラリーに含まれる粉体の平均粒子径（体積基準の累積分布曲線の５０％累積値に相当する球相当粒子径）を（株）堀場製作所製レーザ回折／散乱式粒度分布測定装置ＬＡ−９２０により求めた。ＪＩＳ  Ｒ  １６１１に基づき熱拡散率（レーザフラッシュ法）、比熱、密度から熱伝導率を計算したところ、１５〜２１Ｗ／ｍ・Ｋであった。
【０１１９】
なお、試料の金属元素（Ｓｉ、Ｆｅ、Ａｌ、Ｃａ、Ｍｇ）の含有量は、焼成後の原料中の金属元素（Ｓｉ、Ｆｅ、Ａｌ、Ｃａ、Ｍｇ）の含有量が、ＳｉをＳｉＯ２換算で３００ｐｐｍ以下、ＦｅをＦｅ２Ｏ３換算で５０ｐｐｍ以下、ＡｌをＡｌ２Ｏ３換算で１００ｐｐｍ以下、ＡＥをＡＥＯ換算で３５０ｐｐｍ以下となるよう調整し、さらに焼結体中の金属元素（Ｓｉ、Ｆｅ、Ａｌ、Ｃａ、Ｍｇ）の含有量が表１に示した値となるようにした。
【０１２０】
次に本発明の範囲外の試料（比較例）として、Ｙ２Ｏ３含有量、金属元素（Ｓｉ、Ｆｅ、Ａｌ、Ｃａ、Ｍｇ）含有量、粉砕後の粉体の平均粒径、脱脂温度、焼成温度、昇温速度、降温速度、焼成用治具の材質を変更した以外は実施例と同様にして焼結体を作製し、上記と同様に評価した。
【０１２１】
本発明の試料および比較例についての結果を表１、２に示す。
【表１】
【０１２２】
［表１］
0004679366.tif 000002
【０１２３】
［表２］
0004679366.tif 000003
【０１２４】
表１、２からわかるように、表面と深部の平均結晶粒径の差△Ｄが１５μｍ以下の試料では、誘電正接ｔａｎδが２．３×１０−４以下、色むらなし、エッチングレート比ＥＲＢ／ＥＲＡが０．３２以下と優れた特性が得られた。
また、△Ｄが３０μｍの試料Ｎｏ．１、△Ｄが１５μｍの試料Ｎｏ．２、△Ｄが８μｍ以下の試料Ｎｏ．３〜８の特性を比較すると次のような結果が得られた。
【０１２５】
（金属元素の含有量）
Ｎｏ．１、Ｎｏ．２およびＮｏ．３〜８の試料の金属元素の含有量の比の上限は、それぞれ、４、３および１．２となり、△Ｄが小さい程金属元素の含有量の比が小さくなった。
【０１２６】
（曲げ強度）
Ｎｏ．１、Ｎｏ．２およびＮｏ．３〜８の試料の曲げ強度は、それぞれ、９０ＭＰａ、９５ＭＰａおよび１０５〜１３８ＭＰａとなり、△Ｄが小さい程曲げ強度が高くなった。
【０１２７】
（誘電正接ｔａｎδ）
Ｎｏ．１、Ｎｏ．２およびＮｏ．３〜８の試料のｔａｎδは、それぞれ、４．７×１０−４、２．３×１０−４および０．５×１０−４〜１．２×１０−４となり、△Ｄが小さい程ｔａｎδが小さくなった。
【０１２８】
（色むら評価）
試料Ｎｏ．１の色は、色相Ｈが５Ｒ（赤）、明度Ｖが７．０〜１０．０、彩度Ｃが０．５〜３であった。試料Ｎｏ．２の色は、色相Ｈが８．０〜１０．０ＹＲ、明度Ｖが７．０〜１０．０、彩度Ｃが０．５〜３．０であった。試料Ｎｏ．３、４の色は、色相Ｈが１．０〜５．０Ｙ（黄）、明度Ｖが７．０〜１０．０、彩度Ｃが０．５〜２．０であった。試料Ｎｏ．５〜８の色は、色相Ｈが９．５Ｎの無彩色であり、さらに色むらが少なかった。このように、△Ｄが小さい程色むらが低減することがわかった。
【０１２９】
（エッチングレート）
Ｎｏ．１、Ｎｏ．２およびＮｏ．３〜８の試料のエッチングレートト比ＥＲＢ／ＥＲＡは、それぞれ、０．４、０．３２および０．２８〜０．３となり、△Ｄが小さい程エッチングレート比ＥＲＢ／ＥＲＡが小さくなった。
【０１３０】
（金属元素の含有量の比）
比較例の試料は、曲げ強度が小さく、誘電正接ｔａｎδが大きく、エッチングレート比が大きかった。また、比較例の試料Ｎｏ．１４〜１７は色むらがあった。
【図１】
0004679366.tif 000004